(57)【要約】【課題】黒皮偏肉部を有する鍛造鋼等の大型被削材の高速、高送り切削加工において、すぐれた耐欠損性、耐塑性変形性、耐摩耗性を発揮する表面被覆切削工具を提供する。【解決手段】ＷＣ基超硬合金からなる工具基体の表面に、下部層と上部層を蒸着形成した表面被覆切削工具において、（ａ）下部層はＴｉ化合物層からなり、（ｂ）すくい面の上部層は、下部層表面に被覆された平均層厚６〜１４μｍのκ型Ａｌ２Ｏ３層と、該層の上に被覆された平均層厚１〜９μｍの化学蒸着された状態でα型結晶構造を有するＡｌ２Ｏ３層からなり、（ｃ）逃げ面の上部層は、下部層表面に被覆された平均層厚１〜１５μｍの化学蒸着された状態でα型結晶構造を有するＡｌ２Ｏ３層からなる表面被覆切削工具。【選択図】  図１
2016187847.tif 000002
【特許請求の範囲】
【請求項１】
炭化タングステン基超硬合金からなる工具基体の表面に、下部層と上部層からなる硬質被覆層を蒸着形成した表面被覆切削工具において、
（ａ）下部層は、Ｔｉの炭化物層、窒化物層、炭窒化物層、炭酸化物層、窒酸化物層および炭窒酸化物層のうちの１層または２層以上からなり、かつ３〜２０μｍの合計平均層厚を有するＴｉ化合物層からなり、
（ｂ）すくい面の上部層は、下部層表面に被覆された平均層厚６〜１４μｍのκ型Ａｌ２Ｏ３層と、該層の上に被覆された平均層厚１〜９μｍの化学蒸着された状態でα型結晶構造を有するＡｌ２Ｏ３層からなり、
（ｃ）逃げ面の上部層は、下部層表面に被覆された平均層厚１〜１５μｍの化学蒸着された状態でα型結晶構造を有するＡｌ２Ｏ３層からなることを特徴とする表面被覆切削工具。
【請求項２】
請求項１に記載の表面被覆切削工具において、切れ刃エッジ部の硬質被覆層は、前記下部層表面に被覆された平均層厚６〜１４μｍのκ型Ａｌ２Ｏ３層と、該層の上に被覆された平均層厚１〜９μｍの化学蒸着された状態でα型結晶構造を有するＡｌ２Ｏ３層からなることを特徴とする請求項１に記載の表面被覆切削工具。
【請求項３】
請求項１に記載の表面被覆切削工具において、切れ刃エッジ部の硬質被覆層は、前記下部層表面に被覆された平均層厚１〜１５μｍの化学蒸着された状態でα型結晶構造を有するＡｌ２Ｏ３層からなることを特徴とする請求項１に記載の表面被覆切削工具。
【発明の詳細な説明】
【技術分野】
【０００１】
この発明は、黒皮偏肉部を有する鍛造鋼等の大型被削材を、特に、高速、高送り条件で切削加工するに好適な、耐欠損性と耐摩耗性を備え、かつ、サーマルバリア効果により耐塑性変形性を向上させた表面被覆切削工具（以下、被覆工具という）に関する。
【背景技術】
【０００２】
従来、炭化タングステン（以下、ＷＣで示す）基超硬合金または炭窒化チタン（以下、ＴｉＣＮで示す）基サーメットで構成された基体（以下、工具基体という）の表面に、下部層として、Ｔｉの炭化物（以下、ＴｉＣで示す）層、窒化物（以下、同じくＴｉＮで示す）層、炭窒化物（以下、ＴｉＣＮで示す）層、炭酸化物（以下、ＴｉＣＯで示す）層および炭窒酸化物（以下、ＴｉＣＮＯで示す）層のうちの１層または２層以上からなるＴｉ化合物層、また、上部層として、α型結晶構造を有するα型Ａｌ２Ｏ３（以下、「α型結晶構造を有するＡｌ２Ｏ３」あるいは「α型Ａｌ２Ｏ３」で表す）層、からなる硬質被覆層を蒸着形成した被覆工具が知られており、この被覆工具は、すぐれた硬さを有するため、通常条件の切削加工においてすぐれた耐摩耗性を発揮することも知られている。
しかし、切削加工の高能率化に伴い、さらに切削性能にすぐれた被覆工具が求められてきており、この要請に応えるべく、硬質被覆層のＡｌ２Ｏ３層をα型Ａｌ２Ｏ３層のみではなく、他の結晶構造、例えば、κ型Ａｌ２Ｏ３（以下、「κ型結晶構造を有するＡｌ２Ｏ３」あるいは「κ型Ａｌ２Ｏ３」で示す）層と組み合わせて切削性能を改善しようとするいくつかの提案がなされている。
【０００３】
例えば、特許文献１には、工具基体表面に少なくとも１層のＡｌ２Ｏ３層を含む複合硬質層が被覆し、複合硬質層の最外層をＡｌ２Ｏ３層とし、すくい面に被覆したＡｌ２Ｏ３層はα型結晶構造を主体とし、一方、逃げ面に被覆したＡｌ２Ｏ３層はκ型結晶構造を主体とすることによって、滑らかな被削面を形成することが提案されている。
【０００４】
また、特許文献２には、工具基体表面に少なくともＡｌ２Ｏ３層を含む硬質被覆層を形成した被覆工具において、すくい面においてα型Ａｌ２Ｏ３を主体として含むとともに、逃げ面においてα型Ａｌ２Ｏ３以外のＡｌ２Ｏ３、例えば、κ型Ａｌ２Ｏ３あるいはγ型の結晶構造を有するＡｌ２Ｏ３を主体として含むことにより、鋼の高速切削加工における耐摩耗性と靭性を改善することが提案されている。
【０００５】
また、特許文献３には、工具基体表面に少なくともＡｌ２Ｏ３層を含む硬質被覆層を形成した被覆工具において、逃げ面においてα型Ａｌ２Ｏ３を主体として含むとともに、すくい面においてα型Ａｌ２Ｏ３以外のＡｌ２Ｏ３、例えば、κ型Ａｌ２Ｏ３あるいはγ型の結晶構造を有するＡｌ２Ｏ３を主体として含むことにより、逃げ面側における耐摩耗性とすくい面側における耐溶着性を改善することが提案されている。
【０００６】
また、特許文献４には、工具基体表面に、少なくともκ型Ａｌ２Ｏ３層を被覆した被覆工具において、切刃稜線部のκ型Ａｌ２Ｏ３層の結晶構造を、レーザー照射加熱または電子ビーム照射加熱によりα型Ａｌ２Ｏ３層へと変態させることにより、鋼や鋳鉄の高速切削加工における耐摩耗性を改善することが提案されている。
【０００７】
さらに、特許文献５には、工具基体表面にκ型Ａｌ２Ｏ３層を被覆した被覆工具において、このκ型Ａｌ２Ｏ３層の表面を湿式ブラスト処理し、次いで９００℃−１１００℃の温度で０．３−１０時間に亘り熱処理することによって、κ型Ａｌ２Ｏ３をα型Ａｌ２Ｏ３に変態させることによって、耐欠損性、耐摩耗性を改善することが提案されている。
【先行技術文献】
【特許文献】
【０００８】
【特許文献１】特開平７−１１２３０６号公報
【特許文献２】特開２００７−３１９９６４号公報
【特許文献３】特開２００７−２５３３１６号公報
【特許文献４】特開平１０−１４０３５３号公報
【特許文献５】特開平８−２７７１８１号公報
【発明の概要】
【発明が解決しようとする課題】
【０００９】
近年の切削装置の高性能化はめざましく、一方で切削加工に対する省力化および省エネ化、さらに低コスト化の要求は強く、これに伴い、切削加工は一段と高能率化する傾向にあるが、上記従来の被覆工具においては、これを鋼や鋳鉄などの通常の条件での連続切削や断続切削に用いた場合には問題はないが、特に、これを、黒皮偏肉部を有する鍛造鋼等の大型被削材の高速、高送り切削に用いた場合には、被覆工具の切刃部には、黒皮部擦りによる偏摩耗を発生しやすく、また、高熱・高負荷により塑性変形が生じることから摩耗も進行しやすく、これらを原因として、比較的短時間で使用寿命に至るのが現状である。
【００１０】
即ち、前記特許文献１、２で提案されているように、すくい面をα型Ａｌ２Ｏ３、逃げ面をκ型Ａｌ２Ｏ３とすることで高耐摩耗性と高耐欠損性を両立することが可能であるが、α型Ａｌ２Ｏ３はκ型Ａｌ２Ｏ３よりもサーマルバリア効果が低く、例えば高送りの重切削加工等といったすくい面の切削温度が高温になる場合においては、母材の組成変形が進行する。また、逃げ面がκ型Ａｌ２Ｏ３となっており、α型Ａｌ２Ｏ３より耐摩耗性が劣るため、上記塑性変形の進行と相まって早期に摩耗が発達する。
【００１１】
一方で、前記特許文献４で提案されている硬質被覆層の構造にする場合、κ型Ａｌ２Ｏ３はα型Ａｌ２Ｏ３に比べて耐クレーター摩耗性が低いために、クレーター摩耗が早期に進行する。
また、前記特許文献３で提案されている技術と前記特許文献４で提案されている技術とを組み合わせて、すくい面の上層のκ型Ａｌ２Ｏ３の一部をα型に変態させることで、すくい面摩耗の進行を防ぐことも考えられる。
しかしながら、熱変態Ａｌ２Ｏ３においては前記特許文献５にみられるように硬質被覆層の靭性の低下が生じる。特に、重切削かつ高送り加工において、黒皮偏肉を有する被削材を加工する際は、硬質被覆層の靭性が求められ、靭性が低い場合には欠損を発生し早期に寿命を迎えることになる。
このように、黒皮偏肉を有する大型被削材を、特に、高速、高送りで切削加工する場合、耐欠損性、耐摩耗性を維持しつつ、サーマルバリア効果により耐塑性変形性の向上を図ることが課題となる。
【課題を解決するための手段】
【００１２】
そこで、本発明者等は、上述のような観点から、特に、黒皮偏肉部を有する鍛造鋼等の大型被削材を高速、高送り条件で切削加工した場合における、硬質被覆層の耐欠損性、耐摩耗性を維持しつつ、耐塑性変形性の向上を図るべく鋭意研究を行った結果、以下の知見を得た。
【００１３】
従来の被覆工具の硬質被覆層の上部層を構成するα型Ａｌ２Ｏ３層は、工具基体表面に、ＴｉＣ層、ＴｉＮ層、ＴｉＣＮ層、ＴｉＣＯ層、ＴｉＮＯ層およびＴｉＣＮＯ層のうちの１層または２層以上のＴｉ化合物層からなる下部層を所定条件で蒸着形成した後、その表面に、例えば、通常の化学蒸着装置にて、α型Ａｌ２Ｏ３層が成膜されることによって形成される。
【００１４】
しかし、本発明においては、上記Ｔｉ化合物層からなる下部層を化学蒸着した後、例えば、逃げ面のみに、酸素イオン注入を施し下部層の表面に酸素導入処理を施し、その後、よく知られているκ型Ａｌ２Ｏ３層の成膜条件、即ち、
反応ガス組成：容量％で、ＡｌＣｌ3：３〜１０％、ＣＯ2：３〜６％（但し、反応初期は０％として徐々にガスの組成割合を３〜６％までに高める）、ＨＣｌ：１〜４％、Ｈ2Ｓ：０．１〜０．５％、Ｈ2：残り、
反応雰囲気温度：９２０〜１０２０℃、
反応雰囲気圧力：６〜１３ｋＰａ、
の成膜条件でＡｌ２Ｏ３層を化学蒸着する。
そうすると、上記蒸着により、すくい面にはκ型Ａｌ２Ｏ３層がそのまま成膜されるが、逃げ面は酸素ポテンシャルが高いために、κ型Ａｌ２Ｏ３層ではなくα型Ａｌ２Ｏ３層が成膜される。
ついで、よく知られているα型Ａｌ２Ｏ３層の成膜条件、例えば、
反応ガス組成：容量％で、ＡｌＣｌ3：１〜５％、ＣＯ2：３〜７％、ＨＣｌ：０．３〜３％、Ｈ2Ｓ：０．０２〜０．４％、Ｈ2：残り、
反応雰囲気温度：９５０〜１０２０℃、
反応雰囲気圧力：６〜１３ｋＰａ、
の成膜条件でα型Ａｌ２Ｏ３層を化学蒸着する。
そうすると、上記蒸着によって、工具基体のすくい面には、Ｔｉ化合物層からなる下部層、この上に被覆されたκ型Ａｌ２Ｏ３層、さらに、κ型Ａｌ２Ｏ３層の上に被覆された化学蒸着された状態でα型結晶構造を有するＡｌ２Ｏ３層からなる層構造、即ち、二層構造の上部層、が形成され、一方、逃げ面には、Ｔｉ化合物層からなる下部層、この上に被覆された化学蒸着された状態でα型結晶構造を有するＡｌ２Ｏ３層の層構造、即ち、単層構造の上部層、が形成される。
【００１５】
そして、本発明の被覆工具は、すくい面に上記二層構造の上部層を、また、逃げ面に上記単層構造の上部層を被覆形成することによって、黒皮偏肉部を有する鍛造鋼等の大型被削材の高速、高送り条件での切削加工において、すぐれた耐欠損性と耐塑性変形性を示し、長期の使用にわたってすぐれた耐摩耗性を発揮することを見出したのである。
【００１６】
また、本発明の被覆工具は、切れ刃エッジ部の硬質被覆層の上部層については、上記二層構造、また、上記単層構造のいずれであっても構わない。
図１（ａ）に示すように、切れ刃エッジ部の硬質被覆層の上部層構造をすくい面と同様な二層構造とした場合には、下部層とκ型Ａｌ２Ｏ３層がすぐれた付着強度を有することと相まって、切れ刃エッジ部は、溶着チッピング等によってもたらされる異常損傷性にすぐれ、一方、図１（ｂ）に示すように、切れ刃エッジ部の硬質被覆層の上部層構造を逃げ面と同様な単層構造とした場合には、切れ刃エッジ部の耐摩耗性が向上する。
【００１７】
本発明は、上記の知見に基づいてなされたものであって、
「（１）  炭化タングステン基超硬合金からなる工具基体の表面に、下部層と上部層からなる硬質被覆層を蒸着形成した表面被覆切削工具において、
（ａ）下部層は、Ｔｉの炭化物層、窒化物層、炭窒化物層、炭酸化物層、窒酸化物層および炭窒酸化物層のうちの１層または２層以上からなり、かつ１〜２０μｍの合計平均層厚を有するＴｉ化合物層からなり、
（ｂ）すくい面の上部層は、下部層表面に被覆された平均層厚６〜１４μｍのκ型Ａｌ２Ｏ３層と、該層の上に被覆された平均層厚１〜９μｍの化学蒸着された状態でα型結晶構造を有するＡｌ２Ｏ３層からなり、
（ｃ）逃げ面は、平均層厚６〜１５μｍの化学蒸着された状態でα型結晶構造を有するＡｌ２Ｏ３層からなることを特徴とする表面被覆切削工具。
（２）  前記（１）記載の表面被覆切削工具において、切れ刃エッジ部の硬質被覆層は、前記下部層表面に被覆された平均層厚６〜１４μｍのκ型Ａｌ２Ｏ３層と、該層の上に被覆された平均層厚１〜９μｍの化学蒸着された状態でα型結晶構造を有するＡｌ２Ｏ３層からなることを特徴とする前記（１）記載の表面被覆切削工具。
（３）  前記（１）記載の表面被覆切削工具において、切れ刃エッジ部の硬質被覆層は、前記下部層表面に被覆された平均層厚６〜１５μｍの化学蒸着された状態でα型結晶構造を有するＡｌ２Ｏ３層からなることを特徴とする前記（１）記載の表面被覆切削工具。」
に特徴を有するものである。
【００１８】
以下に、この発明の被覆工具について、詳細に説明する。
【００１９】
Ｔｉ化合物層(下部層)：
Ｔｉ化合物層は、基本的には上部層であるＡｌ２Ｏ３層の下部層として存在し、自身の特性である高い硬度によって硬質被覆層に高い耐摩耗性、特に優れた耐逃げ面摩耗性を具備するようにするほか、工具基体と上部層であるＡｌ２Ｏ３層のいずれにも強固に密着し、よって硬質被覆層の工具基体に対する密着性向上に寄与する作用を有するが、その平均層厚が３μｍ未満では、前記作用を十分に発揮させることができず、一方その平均層厚が２０μｍを越えると、耐欠損性に悪影響を及ぼす事からその平均層厚を３〜２０μｍと定めた。
【００２０】
κ型Ａｌ２Ｏ３層（上部層）：
κ型Ａｌ２Ｏ３層は、α型Ａｌ２Ｏ３層に比して、下層との付着強度およびサーマルバリア効果にすぐれており、溶着物の凝着・剥離が繰り返されることにより発生しやすい溶着チッピングを抑制するとともに、特に、黒皮偏肉部を有する鍛造鋼等の大型被削材の高速、高送り条件での切削加工において、刃先温度が上がることによる塑性変形を抑制することにより、摩耗の進行およびそれに起因する欠損等の異常損傷の発生を大幅に抑えることができる。
すくい面に被覆形成するκ型Ａｌ２Ｏ３層の平均層厚は、６μｍ未満では、十分なサーマルバリア効果を発揮することができず、一方、１４μｍを超えると耐欠損性および耐剥離性に悪影響を及ぼす可能性があるためである。
したがって、すくい面に被覆形成するκ型Ａｌ２Ｏ３層の平均層厚は、６〜１４μｍと定める。
【００２１】
κ型Ａｌ２Ｏ３層は、例えば、通常の化学蒸着装置にて、
反応ガス組成：容量％で、ＡｌＣｌ3：３〜１０％、ＣＯ2：３〜６％（但し、反応初期は０％として徐々にガスの組成割合を３〜６％までに高める）、ＨＣｌ：１〜４％、Ｈ2Ｓ：０．１〜０．５％、Ｈ2：残り、
反応雰囲気温度：９２０〜１０２０℃、
反応雰囲気圧力：６〜１３ｋＰａ、
の化学蒸着条件で成膜することができる。
【００２２】
α型Ａｌ２Ｏ３層（上部層）：
前記特許文献４、５で示したように、α型Ａｌ２Ｏ３層は、κ型Ａｌ２Ｏ３層を加熱変態させることにより形成することもできるが、加熱変態により形成されたα型Ａｌ２Ｏ３層は、化学蒸着された状態（ａｓ  ｄｅｐｏ）でα型結晶構造を有するα型Ａｌ２Ｏ３層に比して、膜の靭性が低いため、切削加工時に切れ刃に高負荷が作用する場合には、早期に寿命となる。
そこで、本発明では、α型Ａｌ２Ｏ３層として、化学蒸着された状態（ａｓ  ｄｅｐｏ）でα型結晶構造を有するα型Ａｌ２Ｏ３層を被覆形成する。
ただ、本発明では、すくい面の上部層を、κ型Ａｌ２Ｏ３層の表面にα型Ａｌ２Ｏ３層を被覆した層構造とし、一方、逃げ面の上部層をα型Ａｌ２Ｏ３層からなる層構造とすることが必要である。そのため、例えば下記のような方法によって成膜することで、前記の構造の膜を得ることができる。
工具基体表面のすくい面及び逃げ面に下部層を形成した後、逃げ面の下部層にイオン注入で酸素を導入する処理を施す。
ついで、すくい面の下部層表面及び逃げ面の酸素を導入した下部層表面に、通常κ型Ａｌ２Ｏ３層が成膜される化学蒸着条件で成膜すると、すくい面にはκ型Ａｌ２Ｏ３層がそのまま成膜されるが、逃げ面は酸素ポテンシャルが高いために、κ型Ａｌ２Ｏ３層ではなくα型Ａｌ２Ｏ３層が成膜される。
その後、通常のα型Ａｌ２Ｏ３層の成膜条件、例えば、通常の化学蒸着装置にて、
反応ガス組成：容量％で、ＡｌＣｌ3：１〜５％、ＣＯ2：３〜７％、ＨＣｌ：０．３〜３％、Ｈ2Ｓ：０．０２〜０．４％、Ｈ2：残り、
反応雰囲気温度：９５０〜１０２０℃、
反応雰囲気圧力：６〜１３ｋＰａ、
の成膜条件でα型Ａｌ２Ｏ３層を、所定目標層厚になるまで成膜することによって、本発明の上部層、即ち、すくい面は、κ型Ａｌ２Ｏ３層と、この上に被覆された化学蒸着された状態でα型結晶構造を有するα型Ａｌ２Ｏ３層からなり、また、逃げ面は、化学蒸着された状態でα型結晶構造を有するα型Ａｌ２Ｏ３層からなる、を形成することができる。
【００２３】
すくい面のκ型Ａｌ２Ｏ３層の表面に被覆形成するα型Ａｌ２Ｏ３層の平均層厚が、２μｍ未満では、十分な耐すくい面摩耗性を得ることができず、一方、９μｍを超えると耐欠損性に悪影響を及ぼす可能性があるから、すくい面に被覆形成するα型Ａｌ２Ｏ３層の平均層厚は、２〜９μｍと定める。
また、逃げ面に被覆形成するα型Ａｌ２Ｏ３層の平均層厚が、６μｍ未満では、十分な耐逃げ面摩耗性を発揮することができず、一方、１５μｍを超えると下層との付着強度に悪影響を与える可能性があるから、逃げ面に被覆形成するα型Ａｌ２Ｏ３層の平均層厚は、６〜１５μｍと定める。
【００２４】
切れ刃エッジ部：
本発明では、すくい面の上部層は二層構造、また、逃げ面の上部層は単層構造としたが、切れ刃エッジ部については、二層構造、単層構造の何れの構造としてもよい。
図１（ａ）に示すように、切れ刃エッジ部あるいは切れ刃稜線の上部層を、すくい面の上部層構造と同じ、κ型Ａｌ２Ｏ３層表面にα型Ａｌ２Ｏ３層を被覆した二層構造とした場合には、下部層とκ型Ａｌ２Ｏ３層がすぐれた付着強度を有することから、切れ刃エッジ部は、溶着チッピング等によってもたらされる異常損傷性にすぐれる。
また、図１（ｂ）に示すように、切れ刃エッジ部の硬質被覆層の上部層構造を、逃げ面の上部層構造と同様なα型Ａｌ２Ｏ３層の単層構造とした場合には、α型Ａｌ２Ｏ３層の備える硬さと耐熱性によって、切れ刃エッジ部の耐摩耗性が向上する。  
ただし、切れ刃エッジ部の上部層を、前記二層構造とする場合、κ型Ａｌ２Ｏ３層の平均層厚は、６〜１４μｍであること、また、α型Ａｌ２Ｏ３層の平均層厚は、１〜９μｍであることが望ましい。
これは、κ型Ａｌ２Ｏ３層の平均層厚が６μｍ未満では、十分なサーマルバリア効果を発揮することができず、一方、１４μｍを超えると耐欠損性および耐剥離性に悪影響を及ぼす可能性があり、またκ型Ａｌ２Ｏ３層の表面に被覆形成するα型Ａｌ２Ｏ３層の平均層厚が、１μｍ未満では、十分な耐すくい面摩耗性を得ることができず、一方、９μｍを超えると耐欠損性に悪影響を及ぼす可能性があるためである。
また、切れ刃エッジ部の上部層を、前記単層構造とする場合、α型Ａｌ２Ｏ３層の平均層厚は、６〜１５μｍであることが望ましい。
これは、被覆形成するα型Ａｌ２Ｏ３層の平均層厚が、６μｍ未満では、十分な耐逃げ面摩耗性を発揮することができず、一方、１５μｍを超えると下層との付着強度に悪影響を与える可能性があるという理由による。
【００２５】
本発明の被覆工具のすくい面の少なくとも上部層表面については、表面平滑化と残留応力の緩和のために、ブラスト処理、ブラシ処理等を施すことができる。
また、被覆工具の使用前後の識別を目的として、黄金色の色調を有するＴｉＮ層を、必要に応じて硬質被覆層の最表面層として蒸着形成してもよいが、この場合の平均層厚は０．１〜１μｍでよく、これは０．１μｍ未満では、十分な識別効果が得られず、一方前記ＴｉＮ層による前記識別効果は１μｍまでの平均層厚で十分であるという理由からである。
【発明の効果】
【００２６】
本発明の被覆工具は、硬質被覆層の上部層が、すくい面ではκ型Ａｌ２Ｏ３層と化学蒸着された状態でα型結晶構造を有するα型Ａｌ２Ｏ３層の二層構造からなり、一方、逃げ面では、化学蒸着された状態でα型結晶構造を有するα型Ａｌ２Ｏ３層の単層構造からなることによって、切れ刃に高負荷が作用する黒皮偏肉部を有する鍛造鋼等の大型被削材の高速、高送り条件での切削加工において、すぐれた耐欠損性と耐塑性変形性を示し、長期の使用にわたってすぐれた耐摩耗性を発揮するのである。
【図面の簡単な説明】
【００２７】
【図１】本発明被覆工具の縦断面概略模式図を示し、（ａ）は、切れ刃エッジ部の上部層を、すくい面と同じκ型Ａｌ２Ｏ３層とα型Ａｌ２Ｏ３層の二層構造とした例を示し、（ｂ）は、切れ刃エッジ部の上部層を、逃げ面と同じα型Ａｌ２Ｏ３層の単層構造とした例を示す。
【発明を実施するための形態】
【００２８】
つぎに、この発明の被覆工具を実施例により具体的に説明する。
【実施例】
【００２９】
原料粉末として、いずれも１〜３μｍの平均粒径を有するＷＣ粉末、ＴｉＣ粉末、ＺｒＣ粉末、ＴａＣ粉末、ＮｂＣ粉末、Ｃｒ3 Ｃ2  粉末、ＴｉＮ粉末、およびＣｏ粉末を用意し、これら原料粉末を、表１に示される配合組成に配合し、さらにワックスを加えてアセトン中で２４時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、切刃部にＲ：０．２ｍｍのホーニング加工を施すことによりＩＳＯ・ＳＮＭＭ２５０９２４に規定するインサート形状をもったＷＣ基超硬合金製の工具基体を製造した。
【００３０】
ついで、この工具基体を、通常の化学蒸着装置に装入し、
まず、表２（表２中のｌ−ＴｉＣＮは特開平６−８０１０号公報に記載される縦長成長結晶組織をもつＴｉＣＮ層の形成条件を示すものであり、これ以外は通常の粒状結晶組織の形成条件を示すものである）に示される条件にて、表３に示される目標層厚のＴｉ化合物層を硬質被覆層の下部層として蒸着形成した。
ついで、上記工具基体の逃げ面に対して、注入酸素イオン量：６．０×１０１６イオン／ｃｍ２の処理条件でイオン注入をし、逃げ面の下部層表面に酸素導入処理を行った。
ついで、同じく表２に示されるκ型Ａｌ２Ｏ３層の成膜条件で、すくい面のκ型Ａｌ２Ｏ３層が表３に示される目標層厚になるまで蒸着形成した。
ついで、表２に示されるα型Ａｌ２Ｏ３層の成膜条件にて、同じく表４に示される目標層厚になるまでα型Ａｌ２Ｏ３層を蒸着形成することにより表３に示す本発明被覆工具１〜５をそれぞれ製造した。
【００３１】
また、工具基体に表４に示される目標層厚のＴｉ化合物層を硬質被覆層の下部層として蒸着形成した後、逃げ面および切れ刃エッジ部に対して、前記本発明被覆工具１〜５と同じ条件でイオン注入をし、逃げ面および切れ刃エッジ部の下部層表面に酸素導入処理を行った。
ついで、同じく表２に示されるκ型Ａｌ２Ｏ３層の成膜条件で、すくい面のκ型Ａｌ２Ｏ３層が表４に示される目標層厚になるまで蒸着形成した。
ついで、表２に示されるα型Ａｌ２Ｏ３層の成膜条件にて、同じく表４に示される目標層厚になるまでα型Ａｌ２Ｏ３層を蒸着形成することにより表３に示す本発明被覆工具６〜１０をそれぞれ製造した。
【００３２】
さらに、上記本発明被覆工具５、１０に対しては、すくい面表面にウエットブラスト処理を施すことにより、表面平滑化処理、残留応力緩和処理を施した。
【００３３】
比較の目的で、表２に示される条件にて、表４に示される目標層厚のＴｉ化合物層を硬質被覆層の下部層として蒸着形成し、その後、イオン注入による酸素導入処理を施さずに、表２に示されるκ型Ａｌ２Ｏ３層の成膜条件で、表４に示される目標層厚になるまでκ型Ａｌ２Ｏ３層を蒸着形成することにより、表４に示される比較被覆工具１、２をそれぞれ製造した。
また、表２に示される条件にて、表４に示される目標層厚のＴｉ化合物層を硬質被覆層の下部層として蒸着形成し、その後、表２に示されるα型Ａｌ２Ｏ３層の成膜条件で、表４に示される目標層厚になるまでα型Ａｌ２Ｏ３層を蒸着形成することにより、表４に示される比較被覆工具３、４をそれぞれ製造した。
さらに、本発明被覆工具１〜１０と同様な工程で、α型Ａｌ２Ｏ３層、あるいは、κ型Ａｌ２Ｏ３層の層厚を本発明で定めた範囲外とした表４に示される比較被覆工具５〜１０をそれぞれ製造した。
なお、比較被覆工具９、１０に対しては、すくい面表面にウエットブラスト処理を施すことにより、表面平滑化処理、残留応力緩和処理を施した。
【００３４】
また、本発明被覆工具１〜１０および比較被覆工具１〜１０の硬質被覆層の構成層の厚さを、走査型電子顕微鏡を用いて測定（縦断面測定）したところ、いずれも目標層厚と実質的に同じ平均層厚（５点測定の平均値）を示した。
【００３５】
つぎに、上記の本発明被覆工具１〜１０および比較被覆工具１〜１０について、いずれも工具鋼製バイトの先端部に固定治具にてネジ止めした状態で、
≪切削条件Ａ≫
被削材と加工部位：外径４，３００ｍｍ、内径３，９００ｍｍ、厚み１１０ｍｍの合金鋼鋼製大型黒皮偏肉鍛造品の厚み１１０ｍｍの面、
切削速度：２００ｍ／ｍｉｎ、
切り込み：０−１５ｍｍ、
送り：１ｍｍ／ｒｅｖ、
の条件での外径湿式高速高送り切削試験（通常の切削速度、送りは、それぞれ、１２０ｍ/ｍｉｎ、０．５ｍｍ／ｒｅｖ）、
≪切削条件Ｂ≫
被削材と加工部位：外径３，８００ｍｍ、内径３，５００ｍｍ、厚み３００ｍｍの低炭                    素鋼製大型黒皮偏肉鍛造品の外径−内径の幅３００ｍｍの面、
切削速度：１５０ｍ／ｍｉｎ、
切り込み：０−１０ｍｍ、
送り：１．３ｍｍ／ｒｅｖ、
の条件での端面湿式高速高送り切削試験（通常の切削速度、送りは、それぞれ、８０ｍ/ｍｉｎ、０．８ｍｍ／ｒｅｖ）、
を行い、いずれの切削試験でも加工時間を測定した。
なお、上記切削条件Ａにおける「切り込み：０−１５ｍｍ」、あるいは、上記切削条件Ｂにおける「切り込み：０−１０ｍｍ」とは、偏肉によって切込み量が変化し、偏肉量の大きいところでは切込み量を超えることで切れ刃がワークに接触せず、再度偏肉量が小さい領域で接触するという実質的な強断続切削状態をいう。
切れ刃逃げ面の摩耗量が基準摩耗量である０．６ｍｍに達した時点における、加工時間を基本とするが、加工の途中で切れ刃の欠損が生じた場合、切り屑を分断できなくなる切り屑処理不良状態となった場合には、その時点で、終了している加工時間を測定することとする。なお、加工途中については、加工時間は測定しない。
この測定結果を表５に示した。
【００３６】
【表１】
2016187847.tif 000003
【００３７】
【表２】
2016187847.tif 000004
【００３８】
【表３】
2016187847.tif 000005
【００３９】
【表４】
2016187847.tif 000006
【００４０】
【表５】
2016187847.tif 000007
【００４１】
表３〜５に示される結果から、本発明被覆工具は、硬質被覆層の上部層が、すくい面ではκ型Ａｌ２Ｏ３層と化学蒸着された状態でα型結晶構造を有するα型Ａｌ２Ｏ３層の二層構造からなり、一方、逃げ面では、化学蒸着された状態でα型結晶構造を有するα型Ａｌ２Ｏ３層の単層構造からなることによって、切れ刃に高負荷が作用する黒皮偏肉部を有する鍛造鋼等の大型被削材の高速、高送り条件での切削加工において、すぐれた耐欠損性と耐塑性変形性を示し、長期の使用にわたってすぐれた耐摩耗性を発揮する。
これに対して、比較被覆工具は、すくい面摩耗の進行や膜の剥離等の異常損傷の発生、塑性変形による逃げ面摩耗の進行等によって、いずれも短時間で使用寿命に至ることが明らかである。
【産業上の利用可能性】
【００４２】
上述のように、この発明の被覆工具は、切れ刃に高負荷が作用する黒皮偏肉部を有する鍛造鋼等の大型被削材の高速、高送り条件での切削加工において、すぐれた耐欠損性と耐塑性変形性を示し、長期の使用にわたってすぐれた耐摩耗性を発揮するものであるから、切削装置の高性能化並びに切削加工の省力化および省エネ化、さらに低コスト化に十分満足に対応できるものである。
【図１】
2016187847.tif 000008